(57)【要約】【課題】光記録層に対して記録、再生を行うレーザー光と共通のレーザー光を用いて記録可能な感熱記録層を有する光学記録媒体を提供する。【解決手段】支持基板１１の主面に光記録層１２を有し、この光記録層１２上に、中間層１３を介して、レーベル記録層１４が形成されてなり、このレーベル記録層１４には、少なくとも、熱により発色する感熱発色性組成物と、光を吸収して発熱する光−熱変換材料とが含有されているものとした光学記録媒体１０を提供する。【選択図】図９
2005178079.tif 000002
【特許請求の範囲】
【請求項１】
支持基板の一主面に光記録層を有する光学記録媒体であって、
前記光記録層上に、中間層を介して、レーベル記録層が形成されてなり、
前記レーベル記録層には、少なくとも、熱により発色する感熱発色性組成物と、光を吸収して発熱する光−熱変換材料とが含有されてなることを特徴とする光学記録媒体。
【請求項２】
前記感熱発色性組成物には、少なくとも、電子供与性を有する呈色性化合物と、電子受容性を有する顕色剤とが含有されてなり、
前記電子供与性を有する呈色性化合物と、前記電子受容性を有する顕色剤との間の反応により、前記レーベル記録層を発色状態に変化させるようになされていることを特徴とする請求項１に記載の光学記録媒体。
【請求項３】
前記レーベル記録層中において、
前記感熱発色性組成物と、前記光−熱変換材料とが混合された状態となされていることを特徴とする請求項１に記載の光学記録媒体。
【請求項４】
前記レーベル記録層中において、
少なくとも前記光−熱変換材料が樹脂バインダーに含有されてなる光−熱変換組成物が、前記感熱発色性組成物と、分離・独立した状態となされていることを特徴とする請求項１に記載の光学記録媒体。
【請求項５】
前記光−熱変換組成物を構成する樹脂バインダーが、その周囲に存するレーベル記録層中の樹脂バインダーと相溶せず、分離・独立した状態となされていることを特徴とする請求項４に記載の光学記録媒体。
【請求項６】
前記レーベル記録層は、少なくとも前記感熱発色性組成物を含有する発色層と、少なくとも前記光−熱変換材料を含有する光−熱変換層とが、分離・独立して積層されてなる構成を有していることを特徴とする請求項１に記載の光学記録媒体。
【請求項７】
前記レーベル記録層が、前記光−熱変換材料によって、７８５ｎｍ近傍の波長帯の光に吸収を持つようになされていることを特徴とする請求項１に記載の光学記録媒体。
【請求項８】
前記レーベル記録層が、前記光−熱変換材料によって、６５０ｎｍ近傍の波長帯の光に吸収を持つようになされていることを特徴とする請求項１に記載の光学記録媒体。
【請求項９】
支持基板の主面に光記録層を有し、当該光記録層上に、中間層を介して、レーベル記録層が形成されてなり、前記レーベル記録層には、少なくとも、熱により発色する感熱発色性組成物と、７８５ｎｍ近傍の波長帯の光に吸収を持つ光−熱変換材料とが含有されている光学記録媒体を用いて、
７８５ｎｍ近傍の波長のレーザー光を照射することにより、前記レーベル記録層を発色させることを特徴とする記録方法。
【請求項１０】
支持基板の主面に光記録層を有し、前記光記録層上に、中間層を介して、レーベル記録層が形成されてなり、前記レーベル記録層には、少なくとも、熱により発色する感熱発色性組成物と、６５０ｎｍ近傍の波長帯の光に吸収を持つ光−熱変換材料とが含有されている光学記録媒体を用いて、
６５０ｎｍ近傍の波長のレーザー光を照射することにより、前記レーベル記録層を発色させることを特徴とする記録方法。
【請求項１１】
少なくとも、集光系とレーザー光源とを具備する光ピックアップ、記録光学系、記録機構よりなる光記録装置を用いて、
支持基板の主面に光記録層を有し、当該光記録層上に、中間層を介して、レーベル記録層が形成されてなり、前記レーベル記録層には、少なくとも、熱により発色する感熱発色性組成物と、光−熱変換材料とが含有されている光学記録媒体の、前記光学記録媒体のレーベル記録層形成面を、前記光ピックアップから出射されるレーザー光の入射側に対向するようにセットし、
前記レーザー光を、前記光学記録媒体に対して相対的に移動させながら、記録を行う画像に対応した強度で照射し、前記レーベル記録層に記録を行うことを特徴とする記録方法。
【発明の詳細な説明】
【技術分野】
【０００１】
本発明は、光記録層とは別途に、画像、タイトル等の各種情報を記録するためのレーベル記録層を具備する光学記録媒体、及びこれを用いた記録方法に関わる。
【背景技術】
【０００２】
近年、ＣＤ−Ｒ、ＤＶＤ＋Ｒ、ＤＶＤ−Ｒ等、各種光学メディアの普及により、大容量データのバックアップ、あるいは音楽、映像の記録等、多岐に亘りその用途が拡大しつつある。さらには、ＣＤ−ＲＷ、ＤＶＤ−ＲＷ、 ＤＶＤ＋ＲＷ、 ＤＶＤ−ＲＡＭ等、書き換え可能なメディア及びこれらを用いた記録方式が提案され、実用化されている。
【０００３】
ところで、上記各種光学記録媒体に、例えば、記録情報に対応したタイトル、インデックス、画像等を付すときには、従来においては、ユーザーがレーベル面に直接ペンで書き込んだり、インクジェット方式、熱転写方式等の手法により印刷したり、別途に用意したラベルシールを貼りつけたりしていた（例えば、下記特許文献１、２参照。）。
【０００４】
【特許文献１】特開平５−２３８００５号公報
【特許文献２】特開平８−４８０８０号公報
【発明の開示】
【発明が解決しようとする課題】
【０００５】
しかしながら、光学記録媒体のレーベル面に直接ペンで書き込むと、光記録層を痛めたり、美観を損ねたりするという問題があった。
また、インクジェット方式、熱転写方式を用いる場合には、レーベル印刷のための印刷装置が別途必要であった。
【０００６】
そこで本発明においては上述の点に鑑みて、従来公知の光ディスク用記録及び／または再生装置のレーザー光を利用してレーベル面に高速で各種記録を行うことができるようにした光学記録媒体を提供することとした。
【課題を解決するための手段】
【０００７】
本発明においては、支持基板の主面に光記録層を有し、この光記録層上に、中間層を介して、レーベル記録層が形成されてなり、このレーベル記録層には、少なくとも、熱により発色する感熱発色性組成物と、光を吸収して発熱する光−熱変換材料とが含有されている光学記録媒体を提供する。
【０００８】
本発明の記録方法は、少なくとも、集光系とレーザー光源とを具備する光ピックアップ、記録光学系、記録機構を有する光記録装置を用いて記録を行うものであり、支持基板の主面に光記録層、中間層、レーベル記録層が形成され、レーベル記録層には、少なくとも、熱により発色する感熱発色性組成物と、６５０ｎｍ近傍、あるいは７８５ｎｍ近傍の波長帯の光に吸収を持つ光−熱変換材料とが含有されている構成の光学記録媒体のレーベル記録層形成面を光ピックアップから出射されるレーザー光の入射側に対向するようにセットし、６５０ｎｍ近傍、あるいは７８５ｎｍ近傍の波長のレーザー光を、レーベル記録層の面に対して相対的に移動させながら、記録を行う画像に対応した強度で照射し、各種情報を形成するものである。
【発明の効果】
【０００９】
本発明によれば、例えばＣＤ記録波長帯（７８５ｎｍ付近）、もしくはＤＶＤ記録波長帯（６５０ｎｍ付近）のような、レーベル記録層の光吸収帯に応じた波長を有するレーザー光を照射することにより、任意画像、タイトル等の記録を行うことができた。
【００１０】
また、本発明によれば、光学記録媒体の光記録層を損傷したり、あるいは美観を損ねたりすることなく、ユーザー所望の情報を記録することができるようになり、機能上の情報記録を行うことにより利便性を向上させたり、外見上の美観の向上を個々の好みにおいて図ったりすることが可能になった。
【００１１】
また、本発明の記録方法によれば、従来汎用されているＣＤ用の記録再生装置やＤＶＤ用の記録再生装置を用いてレーベル記録層に所望の記録を行うことが可能となり、別途にレーベル記録層用の記録装置を用意する煩わしさが解消され、極めて簡易かつ低コストでレーベル層に記録を行うことが可能となった。
【発明を実施するための最良の形態】
【００１２】
以下、本発明の具体的な実施の形態について、図面を参照して説明するが、本発明は、以下の例に限定されるものではない。
【００１３】
本発明の光学記録媒体１０は、図１に示すように、支持基板１１上に光記録層１２を有し、中間層１３を介して、感熱発色性組成物を含有するレーベル記録層１４が形成された構成を有している。以下、各構成要素について詳細に説明する。
【００１４】
支持基板１１は、従来公知の各種光ディスク用の基板材料であるポリカーボネート樹脂、アクリル系樹脂等を適用することができ、例えば射出成形によって作製することができる。支持基板１１は、後述する光記録層に対して記録または再生を行うレーザー光Ｌに対して透明の材料よりなるものとする。
【００１５】
光記録層１２は、従来公知のＲＯＭ型の記録層や、その他色素系記録層、光磁気記録層、相変化記録層等の各種記録層をいずれも適用でき、実用化されているＣＤ−Ｒ、ＤＶＤ＋Ｒ、ＤＶＤ−Ｒ等のライト・ワンス型のメディアや、ＣＤ−ＲＷ、ＤＶＤ−ＲＷ、ＤＶＤ+ＲＷ、ＤＶＤ−ＲＡＭ等の繰り返し書き換え可能なメディアのように、所定の波長のレーザー光を照射することにより、信号の記録、再生を行う機能を有しているものとする。
具体的に、ＲＯＭ型の記録媒体においては、微細凹凸上に金属反射層が形成された構成を有し、ＣＤ−Ｒ、ＤＶＤ＋Ｒ、ＤＶＤ−Ｒ等に適用されている色素系記録層においては、微細な案内溝が形成された支持基板１１上に、記録用の色素層と金属反射層が積層形成された構成を有し、また、ＣＤ−ＲＷ、ＤＶＤ＋ＲＷ、ＤＶＤ−ＲＷ、ＤＶＤ−ＲＡＭ等に適用されている相変化型記録層においては、微細な案内溝が形成された支持基板１１上に、誘電体層、記録用相変化材料層、誘電体層、及び金属反射層が積層形成された構成を有している。
【００１６】
中間層１３は、最終的に目的とする光学記録媒体１０の態様に応じて、各種形態に形成する。
例えば、光記録層１２と、後述するレーベル記録層１４との間の密着性を向上させる接着層としたり、光記録層１２の保護層としたりする場合には、例えばアクリル系やメタクリル系モノマーを中心とした紫外線硬化樹脂を用いて形成することができる。
また、ＤＶＤのような積層型の光学記録媒体とするときには、図２に示すように、中間層１３は、膜厚を適切に制御した支持基板１１と同様の材料よりなる薄型の第２の支持基板１５であるものとする。
【００１７】
レーベル記録層１４は、少なくとも、熱により発色する感熱発色性組成物、光を吸収して発熱する光−熱変換材料、及び樹脂バインダーにより構成されている。
【００１８】
感熱発色性組成物は、従来公知の感熱紙用材料を適用することができ、少なくとも、電子供与性を有する呈色性化合物と、電子受容性を有する顕色剤とが含有されてなるものとする。
電子供与性を有する呈色性化合物としては、例えば、下記式（１）〜（１２）に示すロイコ染料を適用することができる。
【００１９】
【化１】
2005178079.tif 000003
【００２０】
電子受容性を有する顕色剤としては、例えば、下記式（１３）〜（２１）に示すフェノール系化合物を用いることができる。
【００２１】
【化２】
2005178079.tif 000004
【００２２】
光−熱変換材料としては、６５０ｎｍ、あるいは７８５ｎｍ近傍の光に吸収を有する色素を用いることができる。
この場合、６５０ｎｍ、あるいは７８５ｎｍ近傍の波長の光に対する吸収に比して、可視域の光に対する吸収が小さい材料が好ましく、具体的には、シアニン系色素、フタロシアニン系色素、有機金属錯体系色素、ジイモニウム塩系色素、アミニウム塩系色素、イミニウム塩系色素、金属薄膜、水酸化アルミニウム、リン酸銅等が挙げられる。
【００２３】
なお、レーベル記録層１４中には、必要に応じて増感剤を加えてもよい。増感剤としては、例えばステアリン酸アマイド、ｐ−ベンジルビフェニル、ｐ−アセトトルイジド、２−ベンジルオキシナフタレン、シュウ酸ジベンジル、シュウ酸ジ（４−メチルベンジル）、ｐ−ベンジルオキシ安息香酸ベンジル、１，２−ジ（３−メチルフェノキシ）エタン、パラフィンワックス、ステアリン酸亜鉛、ステアリン酸カルシウム等が挙げられる。
また、レーベル記録層１４には、必要に応じて、紫外線吸収剤、酸化防止剤、光安定化剤、防腐剤等の各種添加剤を加えてもよい。
【００２４】
レーベル記録層１４形成用の樹脂バインダーとしては、例えば、ポリビニルアルコール、変性ポリビニルアルコール、デンプン及びその誘導体、カゼイン、ゼラチン、メチルセルローズ、ヒドロキシエチルセルロース、カルボキシメチルセルロース、イソブチレン、無水マレイン酸共重合体、アクリル酸共重合体、スチレンブタジエンラテックス、変性スチレンブタジエンラテックス、酢酸ビニル系エマルジョン、アクリル系エマルジョン、エチレン、天然ゴムラテックス、変性イソプレンラテックス、アクリル系樹脂、ポリスチレン樹脂、ビニルトルエン系樹脂、ロジンエステル系樹脂、天然ゴム誘導体、セルロース誘導体等が挙げられる。
【００２５】
次に、レーベル記録層１４の構成態様について説明する。
第１の構成態様としては、図３に示すように、レーベル記録層１４中に、感熱発色性組成物２１と、光−熱変換材料２２とが混合された状態となされているものとする。
この態様の場合、レーベル記録層１４は、上述したロイコ染料、及び顕色剤等よりなる感熱発色性組成物２１、シアニン色素等よりなる光−熱変換材料、及び各種添加剤を、樹脂バインダー、有機溶媒、あるいは水等を用いて混合、溶解して作製した塗料を、塗布することにより形成される。
なお、ロイコ染料と顕色剤は、塗料調整の際の粉砕工程において、同時に粉砕すると発色してしまう恐れがあるため、別工程で塗料を作製しておき、塗布直前に混合するのが好ましい。
【００２６】
第２の構成態様としては、図４〜図８に示すように、一のレーベル記録層１４において、光−熱変換材料２２が、感熱発色性組成物２１と、分離・独立した状態となされているものとする。
例えば、図４〜図７においては、感熱発色性組成物２１を含有する発色層２４と、光−熱変換材料、必要に応じて樹脂バインダー、各種添加剤よりなる光−熱変換組成物２３を含有する光−熱変換層２５とが、分離・独立して積層された構成を有しているものとする。
この場合、感熱発色性組成物２１を樹脂バインダーに含有させた塗料、及び光−熱変換材料を樹脂バインダーに含有させた光−熱変換組成物２３よりなる塗料あるいは、光−熱変換材料を溶媒に溶解させた溶液を調整し、これらを所望の位置に塗布することにより、積層構造のレーベル記録層１４を成膜する。
また、図８に示すように、感熱発色性組成物２１、光−熱変換組成物２３の、いずれか一方をマイクロカプセルに封入したり、あるいは互いに相溶性を有さない樹脂バインダーを用いたりすることにより、一のレーベル記録層中において互いの境界２７を形成して、双方が分離・独立した状態となるようにしてもよい。
【００２７】
レーベル記録層１４の膜厚は、１〜３０μｍが好ましく、特に２〜２０μｍがより好ましい。膜厚が薄すぎると充分な濃度の発色が得られず、厚すぎると熱容量が増加して発色性が低下したり、レーベル記録層１４の透明性が低下して視認性を著しく劣化したりするためである。
なお、レーベル記録層１４上には、必要に応じて、各種機能層や、保護層を形成してもよい。
【００２８】
次に、本発明の光学記録媒体１０を用いた記録方法について説明する。
なお、この例においては、光学記録媒体１０は、ディスク状形状を有しているものとする。
集光系とレーザー光源とを具備する光ピックアップ、記録光学系、記録機構を有し、光学記録媒体１０の光記録層１２に対して記録、再生を行う記録再生装置を用いる。
この記録再生装置の光ディスク配置部に、図９に示すように、光学記録媒体１０のレーベル記録層１４面側を光ピックアップのレーザー入射側に対向するように設置する。すなわち、光記録層１２に対して記録又は再生操作を行っていたときと、光学記録媒体１０の面を反転させた状態とする。
そして、レーザー光源、光学系、記録機構を利用して、光学記録媒体１０のレーベル記録層表面にレーザー光Ｌを照射する。
照射レーザー光Ｌは、レーベル記録層１４中の光−熱変換材料により吸収され、これにより発熱し、周辺の顕色剤が溶解し、発色する。
続いて、光学記録媒体１０を回転させながら、光ピックアップを、光学記録媒体１０の半径方向に相対的に移動させることにより、光学記録媒体１０の任意の位置にレーザー光Ｌを照射する。このとき、記録する画像に応じて、レーザー光Ｌの強度を変調することによって、任意の画像を記録することが可能となる。
また、光記録層１２に記録を行う際に、光学記録媒体１０の変位に合わせて焦点位置を制御する機構を同様に用いて、レーベル記録層１４の位置にレーザー光の焦点を合わせることができ、面内で均一な記録を再現できる。
【実施例】
【００２９】
次に、本発明の光学記録媒体１０についての具体的な実施例を挙げて説明するが、本発明は以下に示す例に限定されるものではない。
【００３０】
先ず、下記表１に示した、ロイコ染料、顕色剤、樹脂バインダー、溶媒、及び光−熱変換材料を適宜混合溶解し、塗料１〜１２を作製した。なお、成分が溶解しないものは、０．５μｍ程度の微粒子となるまで粉砕して塗料を調整した。
【００３１】
【表１】
2005178079.tif 000005
【００３２】
上記表１中に示されているロイコ染料（式２２）、光−熱変換材料（式２３、２４）の化学式を下記に示す。
【００３３】
【化３】
2005178079.tif 000006
【００３４】
【化４】
2005178079.tif 000007
【００３５】
【化５】
2005178079.tif 000008
【００３６】
従来公知のＣＤ−Ｒの作製方法によって、ポリカーボネート製の支持基板上に、有機色素を含有する光記録層、金属反射層、及び紫外線硬化樹脂層が順次成膜し、光学記録媒体を作製した。また、視認性向上のため、光学記録媒体の紫外線硬化樹脂層上に、白色顔料を含有する塗料を塗布し、レーベル記録層形成面とした。
続いて、後述するようにして各種レーベル記録層１４を形成した。
【００３７】
〔実施例１〕
塗料１、及び塗料４を、３：１の比率で混合して、上記レーベル記録層形成面上に、塗布ｗｅｔ量５ｇ／ｍ2となるように塗布し、乾燥した。  
さらに、紫外線硬化樹脂を用いて、膜厚２μｍの保護層を形成した。
【００３８】
〔実施例２〕
塗料２、及び塗料４を、３：１の比率で混合して、上記レーベル記録層形成面上に、塗布ｗｅｔ量５ｇ／ｍ2となるように塗布し、乾燥した。
さらに、紫外線硬化樹脂を用いて、膜厚２μｍの保護層を形成した。
【００３９】
〔実施例３〕
塗料３、及び塗料４を、３：１の比率で混合して、上記レーベル記録層形成面上に、塗布ｗｅｔ量５ｇ／ｍ2となるように塗布し、乾燥した。
さらに、紫外線硬化樹脂を用いて、膜厚２μｍの保護層を形成した。
【００４０】
〔実施例４〕
上記レーベル記録層形成面上に、塗料７を塗布ｗｅｔ量１ｇ／ｍ2となるように塗布し、乾燥した。
さらにこの上に、塗料５、及び塗料６を、３：１の比率で混合して、塗布ｗｅｔ量５ｇ／ｍ2となるように塗布し、乾燥した。
さらにこの上に、紫外線硬化樹脂を用いて膜厚２μｍの保護層を形成した。
【００４１】
〔実施例５〕
上記レーベル記録層形成面上に、塗料８を塗布ｗｅｔ量１ｇ／ｍ2となるように塗布し、乾燥した。
さらにこの上に、塗料５、及び塗料６を、３：１の比率で混合して、塗布ｗｅｔ量５ｇ／ｍ2となるように塗布し、乾燥した。
さらにこの上に、紫外線硬化樹脂を用いて膜厚２μｍの保護層を形成した。
【００４２】
〔実施例６〕
上記レーベル記録層形成面上に、塗料９を塗布ｗｅｔ量１ｇ／ｍ2となるように塗布し、乾燥した。
さらにこの上に、塗料５、及び塗料６を、３：１の比率で混合して、塗布ｗｅｔ量５ｇ／ｍ２となるように塗布し、乾燥した。
さらにこの上に、紫外線硬化樹脂を用いて膜厚２μｍの保護層を形成した。
【００４３】
〔実施例７〕
上記レーベル記録層形成面上に、塗料１０をスピンコートして色素薄膜を形成した。
さらにこの上に、塗料５、及び塗料６を、３：１の比率で混合して、塗布ｗｅｔ量５ｇ／ｍ2となるように塗布し、乾燥した。
さらにこの上に、紫外線硬化樹脂を用いて膜厚２μｍの保護層を形成した。
【００４４】
〔実施例８〕
上記レーベル記録層形成面上に、塗料１１をスピンコートして色素薄膜を形成した。
さらにこの上に、塗料５、及び塗料６を、３：１の比率で混合して、塗布ｗｅｔ量５ｇ／ｍ2となるように塗布し、乾燥した。
さらにこの上に、紫外線硬化樹脂を用いて膜厚２μｍの保護層を形成した。
【００４５】
〔実施例９〕
上記レーベル記録層形成面上に、塗料１２をスピンコートして色素薄膜を形成した。
さらにこの上に、塗料５、及び塗料６を、３：１の比率で混合して、塗布ｗｅｔ量５ｇ／ｍ2となるように塗布し、乾燥した。
さらにこの上に、紫外線硬化樹脂を用いて膜厚２μｍの保護層を形成した。
【００４６】
〔実施例１０〕
塗料８をスプレードライして、平均粒径約３００ｎｍの粒子を作製した。
上記粒子、塗料５、及び塗料６を、１：３０：１０の比率で混合して、上記レーベル記録層形成面上に、塗布ｗｅｔ量５ｇ／ｍ2となるように塗布し、乾燥した。
さらにこの上に、紫外線硬化樹脂を用いて膜厚２μｍの保護層を形成した。
【００４７】
上述したようにして作製した実施例１〜１０の光学記録媒体を、光ディスク用の記録再生装置を用いて６００ｒｐｍで回転させながら、光学記録媒体のレーベル記録層面の、半径５５ｍｍの位置に、波長７８５ｎｍ、パワー２０ｍＷのレーザー光を、半径方向に速度４０μｍ／ｓで移動させながら照射した。
このときのレーベル記録層面におけるレーザースポットサイズは約３μｍであった。
【００４８】
上述したようにして記録した画像の反射濃度（Ｏ．Ｄ．）を、マクベス濃度計によって測定した。
また、実施例１〜１０の光学記録媒体を、５０℃の雰囲気中に６ヶ月放置した後の、記録画像の反射濃度（Ｏ．Ｄ．）をマクベス濃度計によって測定した。これらの測定結果についても下記表２に示す。
【００４９】
【表２】
2005178079.tif 000009
【００５０】
上記表２に示すように、実施例１〜１０の光学記録媒体においては、良好な発色の記録画像が得られた。
また、実施例１〜１０の光学記録媒体を、５０℃の雰囲気中に６ヶ月放置した後に記録画像の反射濃度を測定したところ、いずれも実用上充分に良好な記録画像が得られた。すなわち、長期に亘って良好な発色性が確保でき、優れた耐久性を有していることが分かった。
【図面の簡単な説明】
【００５１】
【図１】本発明の光学記録媒体の一例の概略断面図を示す。
【図２】本発明の光学記録媒体の他の一例の概略断面図を示す。
【図３】本発明の光学記録媒体の要部であるレーベル記録層の一構成例を示す。
【図４】本発明の光学記録媒体の要部であるレーベル記録層の他の構成例を示す。
【図５】本発明の光学記録媒体の要部であるレーベル記録層の他の構成例を示す。
【図６】本発明の光学記録媒体の要部であるレーベル記録層の他の構成例を示す。
【図７】本発明の光学記録媒体の要部であるレーベル記録層の他の構成例を示す。
【図８】本発明の光学記録媒体の要部であるレーベル記録層の他の構成例を示す。
【図９】本発明の光学記録媒体のレーベル記録層に対する記録を行う状態図を示す。
【符号の説明】
【００５２】
１０……光学記録媒体、１１……支持基板、１２……光記録層、１３……中間層、１４……レーベル記録層、１５……第２の支持基板、２１……感熱発色性組成物、２２……光−熱変換材料、２３……光−熱変換組成物、２４……発色層、２５……光−熱変換層、２７……マイクロカプセルまたは異樹脂間の境界
【図１】
2005178079.tif 000010
【図２】
2005178079.tif 000011
【図３】
2005178079.tif 000012
【図４】
2005178079.tif 000013
【図５】
2005178079.tif 000014
【図６】
2005178079.tif 000015
【図７】
2005178079.tif 000016
【図８】
2005178079.tif 000017
【図９】
2005178079.tif 000018